"親水性の画像形成材料で形成された画像を表面に有する被記録材料から、該画像形成材料を除去して該被記録材料の少なくとも基質を再生する方法であって、該被記録材料の画像保持面に水又は水性液からなる画像材料除去液を供給する除去液供給処理と、該被記録材料の画像保持面を擦掃する擦掃処理とを有し、前記親水性画像形成材料は、少なくとも1部が前記画像形成材料受容層中に浸透しており、前記被記録材料は、前記基質上の少なくとも1方の面に画像形成材料受容層を有するものであり、前記被記録材料の基質は前記画像材料除去液の供給により変質しないものであり、前記画像形成材料受容層は前記画像材料除去液の供給により溶解又は膨潤する未硬化水溶性高分子材料を一部含有するものであり、前記画像材料除去液により前記基質との接着状態が弛緩されるものであることを特徴とする被記録材料の画像消去方法、及び被記録材料。前記画像形成材料がインクジェット記録用インク由来のものであることを特徴とする請求項1に記載の被記録材料の画像消去方法。前記被記録材料の基質がプラスチックフィルム、光沢紙、半光沢紙又はラミネート紙であることを特徴とする請求項1又は2に記載の被記録材料の画像消去方法。前記基質が感熱記録材料媒体であることを特徴とする請求項1又は2に記載の被記録材料の画像消去方法。前記基質が可逆性感熱記録媒体であることを特徴とする請求項4に記載の被記録材料の画像消去方法。前記水溶性高分子材料が酸価5mg/KOH~150mg/KOHのものであることを特徴とする請求項1乃至5のいずれかに記載の被記録材料の画像消去方法。前記水溶性樹脂が水溶性ポリエステルであることを特徴とする請求項1乃至6のいずれかに記載の被記録材料の画像消去方法。前記水溶性ポリエステルが、-COArCO-ORO-の構造単位、または-CORCO-OArO-Arは2価の芳香族基、Rは2価の脂肪族含有基の形の構造単位を含むものであることを請求項7に記載の被記録材料の画像消去方法。前記画像形成材料受容層は、前記水溶性塗工液または親水性エマルション塗工液の塗工により得られるものであることを特徴とする請求項1乃至8のいずれかに記載の被記録材料の画像消去方法。前記画像材料除去液が加温されたものであることを特徴とする請求項1乃至9のいずれかに記載の被記録材料の画像消去方法。前記除去液供給処理が、該除去液の画像保持面への塗布または噴射であることを特徴とする請求項1乃至10のいずれかに記載の被記録材料の画像消去方法。前記擦掃処理が、被記録材料表面のブラッシング又は拭払であることを特徴とする請求項1乃至11のいずれかに記載の被記録材料の画像消去方法。前記擦掃処理が、前記除去液供給処理と同時に行われることを特徴とする請求項1乃至12のいずれかに記載の被記録材料の画像消去方法。親水性の画像形成材料で形成された画像を表面に有する被記録材料から、該画像形成材料を除去して該被記録材料の少なくとも基質を再生する被記録材料の基質再生装置であって、該被記録材料の画像保持面に水又は水性液からなる画像材料除去液を供給する除去液供給手段と、該被記録材料の画像保持面を擦掃する擦掃手段とを有し、前記親水性画像形成材料は、少なくとも1部が前記画像形成材料受容層中に浸透しており、前記被記録材料は、前記基質上の少なくとも1方の面に画像形成材料受容層を有するものであり、前記被記録材料の基質は前記画像材料除去液の供給により変質しないものであり、前記画像形成材料受容層は前記画像材料除去液の供給により溶解又は膨潤する未硬化水溶性高分子材料を一部含有するものであり、前記画像材料除去液により前記基質との接着状態が弛緩されるものであることを特徴とする被記録材料の基質再生装置。親水性の画像形成材料で形成された画像を表面に有する被記録材料から、該画像形成材料を除去して該被記録材料の少なくとも基質を再生する方法に用いられる被記録材料であって、前記被記録材料の基質再生方法は、該被記録材料の画像保持面に水又は水性液からなる画像材料除去液を供給する除去液供給手段と、該被記録材料の画像保持面を擦掃する擦掃手段とを有し、前記親水性画像形成材料は、少なくとも1部が前記画像形成材料受容層中に浸透しており、前記被記録材料は、前記基質上の少なくとも1方の面に画像形成材料受容層を有するものであり、前記被記録材料の基質は前記画像材料除去液の供給により変質しないものであり、前記画像形成材料受容層は前記画像材料除去液の供給により溶解又は膨潤する未硬化水溶性高分子材料を一部含有するものであり、前記画像材料除去液により前記基質との接着状態が弛緩されるものであることを特徴とする再生可能な被記録材料。したがって本発明の目的は、叙上の従来技術の現状に鑑みて、被記録媒体表面に記録された画像を完全に消去し、かつ、被記録媒体の基材を、再度成型し直しする必要がない程度にほぼ完全な形で再生することにより、再使用容易な状態で取得するための、オンデマンド処理が容易な画像の消去方法および被記録媒体の再生方法、該画像消去、及び被記録媒体再生方法で使用する画像消去装置、再生装置、該画像消去と再生方法に適した被記録材を提供することにある。而して、上記目的は、以下の本発明により解決される。1親水性の画像形成材料で形成された画像を表面に有する被記録材料から、該画像形成材料を除去して該被記録材料の少なくとも基質を再生する方法であって、該被記録材料の画像保持面に水又は水性液からなる画像材料除去液を供給する除去液供給処理と、該被記録材料の画像保持面を擦掃する擦掃処理とを有し、前記親水性画像形成材料は、少なくとも1部が前記画像形成材料受容層中に浸透しており、前記被記録材料は、前記基質上の少なくとも1方の面に画像形成材料受容層を有するものであり、前記被記録材料の基質は前記画像材料除去液の供給により変質しないものであり、前記画像形成材料受容層は前記画像材料除去液の供給により溶解又は膨潤する未硬化水溶性高分子材料を一部含有するものであり、前記画像材料除去液により前記基質との接着状態が弛緩されるものであることを特徴とする被記録材料の画像消去方法、及び被記録材料。2前記画像形成材料がインクジェット記録用インク由来のものであることを特徴とする前記1項に記載の被記録材料の画像消去方法。3前記被記録材料の基質がプラスチックフィルム、光沢紙、半光沢紙又はラミネート紙であることを特徴とする前記1項又は2に記載の被記録材料の画像消去方法。4前記基質が感熱記録材料媒体であることを特徴とする前記1項又は2項に記載の被記録材料の画像消去方法。5前記基質が可逆性感熱記録媒体であることを特徴とする前記4項に記載の被記録材料の画像消去方法。6前記水溶性高分子材料が酸価5mg/KOH~150mg/KOHのものであることを特徴とする前記1項乃至5項のいずれかに記載の被記録材料の画像消去方法。7前記水溶性樹脂が水溶性ポリエステルであることを特徴とする前記1項乃至6項のいずれかに記載の被記録材料の画像消去方法。8前記水溶性ポリエステルが、-COArCO-ORO-の構造単位、または-CORCO-OArO-Arは2価の芳香族基、Rは2価の脂肪族含有基の形の構造単位を含むものであることを前記7項に記載の被記録材料の画像消去方法。9前記画像形成材料受容層は、前記水溶性塗工液または親水性エマルション塗工液の塗工により得られるものであることを特徴とする前記1項乃至8項のいずれかに記載の被記録材料の画像消去方法。10前記画像材料除去液が加温されたものであることを特徴とする前記1項乃至9項のいずれかに記載の被記録材料の画像消去方法。11前記除去液供給処理が、該除去液の画像保持面への塗布または噴射であることを特徴とする前記1項乃至10項のいずれかに記載の被記録材料の画像消去方法。12前記擦掃処理が、被記録材料表面のブラッシング又は拭払であることを特徴とする前記1項乃至11項のいずれかに記載の被記録材料の画像消去方法。13前記擦掃処理が、前記除去液供給処理と同時に行われることを特徴とする前記1項乃至12項のいずれかに記載の被記録材料の画像消去方法。14親水性の画像形成材料で形成された画像を表面に有する被記録材料から、該画像形成材料を除去して該被記録材料の少なくとも基質を再生する被記録材料の基質再生装置であって、該被記録材料の画像保持面に水又は水性液からなる画像材料除去液を供給する除去液供給手段と、該被記録材料の画像保持面を擦掃する擦掃手段とを有し、前記親水性画像形成材料は、少なくとも1部が前記画像形成材料受容層中に浸透しており、前記被記録材料は、前記基質上の少なくとも1方の面に画像形成材料受容層を有するものであり、前記被記録材料の基質は前記画像材料除去液の供給により変質しないものであり、前記画像形成材料受容層は前記画像材料除去液の供給により溶解又は膨潤する未硬化水溶性高分子材料を一部含有するものであり、前記画像材料除去液により前記基質との接着状態が弛緩されるものであることを特徴とする被記録材料の基質再生装置。15親水性の画像形成材料で形成された画像を表面に有する被記録材料から、該画像形成材料を除去して該被記録材料の少なくとも基質を再生する方法に用いられる被記録材料であって、前記被記録材料の基質再生方法は、該被記録材料の画像保持面に水又は水性液からなる画像材料除去液を供給する除去液供給手段と、該被記録材料の画像保持面を擦掃する擦掃手段とを有し、前記親水性画像形成材料は、少なくとも1部が前記画像形成材料受容層中に浸透しており、前記被記録材料は、前記基質上の少なくとも1方の面に画像形成材料受容層を有するものであり、前記被記録材料の基質は前記画像材料除去液の供給により変質しないものであり、前記画像形成材料受容層は前記画像材料除去液の供給により溶解又は膨潤する未硬化水溶性高分子材料を一部含有するものであり、前記画像材料除去液により前記基質との接着状態が弛緩されるものであることを特徴とする再生可能な被記録材料。以下の詳細かつ具体的な説明から明らかなように、本発明によれば、被記録媒体表面に記録された画像を完全に消去することができ、かつ、被記録媒体の基材を、再度成型し直しする必要がない程度にほぼ完全な形で再生することができ、再使用容易な状態で取得することができ、作業者の健康上の問題がないオンデマンド処理が容易な画像の消去方法および被記録媒体の再生方法、該画像消去、及び被記録媒体再生方法で使用する画像消去装置、再生装置、該画像消去と再生方法に適した被記録材が提供されるという極めて優れた効果が発揮される。[被記録材料][被記録材料基質]以下、本発明を詳細に説明する。本発明は、種々の記録方式により、特に、親水性の画像形成材料で形成された画像を有する被記録材料からの画像形成材料の除去及び被記録材料基質の再生に適しており、例えば、インクジェット記録方式による画像を有する被記録材料からの画像形成材料の除去及び被記録材料基質の再生に適している。以下、インクジェット記録方式による画像を有する被記録材料からの画像形成材料の除去及び被記録材料基質の再生を中心に詳細に説明する。本発明における被記録材料は、前記のように、基質支持体上の少なくとも1方の面に画像形成材料受容層を有するものであるが、被記録材料の基質は、前記画像材料除去液の供給により変質しない耐水性あるものが好ましく、例えばICチップが埋め込まれている支持体の場合は、画像材料除去液の供給によっても、その性能を損なわないものであることが好ましい。また、支持体としては高級印刷用紙、電子写真用記録用紙、及び感熱記録紙等を用いることができる。特に可逆性感熱記録紙は記録層がサーマルヘッドによる繰返し画像形成と画像消去に耐えられるように表面に硬化樹脂層を有するものが多く、このような可逆性感熱記録紙は好ましく用いることができる。基質としては、透明支持体、不透明支持体のいずれも使用することができ、例えば、透明支持体である場合、OHPやバックライトディスプレイに使用されるときに光源からの輻射熱に耐えうるフィルムや樹脂コート紙、例えばポリエチレンテレフタレートPET、ポリブチレンテレフタレートPBT等のポリエステル類、ポリカーボネート、ポリアミド、ポリアミドイミド、ポリスルホン、ポリフェニレンスルホン、セルロースアセテート、ポリエチレン、ポリウレタン、ABS,ポリスチレン、フッ素樹脂等のフィルムの他、アート紙、樹脂コート又はキャストコートされた普通紙、上質紙、グラシン紙等の樹脂加工紙、ラミネート紙、バライタ紙、不織紙等を用いることができる。また、金属箔やセラミックス表面を有する基質であってもよい。すなわち強光沢紙でなくとも、耐水性ある光沢紙、準光沢紙であればよい。これらは、通常、加熱プラテンローラに接触させる工程を含むキャスティングコート法により得られているが、本発明においてはそのようなものだけに限定されない。また、架橋表面層を有するもの例えば可逆性感熱記録媒体等を用いることができる。これら基質は、所望により下塗層層等、その余の層を有していてもよく、例えば、地肌面の平滑性改良や反射率改良のための白色顔料塗工層や、基質表面と中間層との接着性調節のための改質塗工層、電子写真記録用紙における静電特性改良のための下塗り層やバリヤー層であってもよい。基質の厚さは、使途等によっても異なるが、30μm~1000μmであることが好ましく、60μm~800μmであることがより好ましい。厚さは使途やシートサイズ、材質等によっても異なり、例えば、貼着ラベル等の場合は比較的薄くてもよく、逆にICチップを埋め込む支持体の場合は通常600μm~800μmと比較的厚くなり、ある種のソート用磁気カードの場合、さらに厚くなる傾向があるが、いずれにしても、30μm未満では強度や所謂コシがなく、シワ発生やインクジェット印字マシンでの搬送正確性に欠ける場合が多く、1000μmを超えるとマシンでの搬送性に支障を生じる場合が多くなる。上記のように、本発明においては、被記録媒体基質として感熱記録媒体や熱転写記録媒体等を用いることもできるので、この種の記録媒体のうち典型例として可逆性感熱記録媒体を取り上げ以下にその概要を念のため説明する。このような可逆性感熱記録媒体は、顕色剤として長鎖脂肪族炭化水素基アミノカルボニル基-NHCO-やカルボニルアミノ基-CONH-基、エ-テル結合-O-、アミノ結合-NH-、チオエーテル結合-S-、カルボニル結合-CO-など2価の結合手で連結された長鎖脂肪族炭化水素基を含むをもつ有機リン酸化合物、脂肪族カルボン酸化合物またはフェノール化合物を用い、これと発色剤であるロイコ染料と組み合わせることによって、発色と消色を加熱冷却条件により容易に行わせることができ、しかもその発色状態と消色状態を常温において安定に保持させることが可能であり、その上発色と消色を安定して繰り返すことが可能な可逆性感熱発色組成物、およびこれを記録層に用いた可逆性感熱記録媒体であり得る。これは発色の安定性と消色性のバランスや発色濃度の点で実用レベルの性能を持ち、また、高速消去性と耐熱保存安定性を両立し、耐久性、耐光性も良好なものである。用いられる発色剤は電子供与性を示すものであり、それ自体無色あるいは淡色の染料前駆体ロイコ染料であり、とくに限定されず、従来公知のもの、たとえばフタリド系化合物、アザフタリド系化合物、フルオラン系化合物、フェノチアジン系化合物、ロイコオーラミン系化合物などから選択できる。このような発色剤の具体例としては、たとえば次の化合物が挙げられる。2-アニリノ-3-メチル-6-ジエチルアミノフルオラン、2-アニリノ-3-メチル-6-ジn-ブチルアミノフルオラン、2-アニリノ-3-メチル-6-N-n-プロピル-N-メチルアミノフルオラン、2-アニリノ-3-メチル-6-N-イソプロピル-N-メチルアミノフルオラン、2-アニリノ-3-メチル-6-N-イソブチル-N-メチルアミノフルオラン、2-アニリノ-3-メチル-6-N-n-アミル-N-メチルアミノフルオラン、2-アニリノ-3-メチル-6-N-sec-ブチル-N-メチルアミノフルオラン、2-アニリノ-3-メチル-6-N-n-アミル-N-エチルアミノフルオラン、2-アニリノ-3-メチル-6-N-iso-アミル-N-エチルアミノフルオラン、2-アニリノ-3-メチル-6-N-n-プロピル-N-イソプロピルアミノフルオラン、2-アニリノ-3-メチル-6-N-シクロヘキシル-N-メチルアミノフルオラン、2-アニリノ-3-メチル-6-N-エチル-p-トルイジノフルオラン、2-アニリノ-3-メチル-6-N-メチル-p-トルイジノフルオラン、2-m-トリクロロメチルアニリノ-3-メチル-6-ジエチルアミノフルオラン、2-m-トリフルロロメチルアニリノ-3-メチル-6-ジエチルアミノフルオラン、2-m-トリクロロメチルアニリノ-3-メチル-6-N-シクロヘキシル-N-メチルアミノフルオラン、2-2,4-ジメチルアニリノ-3-メチル-6-ジエチルアミノフルオラン、2-N-エチル-p-トルイジノ-3-メチル-6-N-エチルアニリノフルオラン、2-N-エチル-p-トルイジノ-3-メチル-6-N-プロピル-p-トルイジノフルオラン、2-アニリノ-6-N-n-ヘキシル-N-エチルアミノフルオラン、2-o-クロロアニリノ-6-ジエチルアミノフルオラン、2-o-クロロアニリノ-6-ジブチルアミノフルオラン、2-m-トリフロロメチルアニリノ-6-ジエチルアミノフルオラン、2-p-アセチルアニリノ-6-N-n-アミル-N-n-ブチルアミノフルオラン、2-ベンジルアミノ-6-N-エチル-p-トルイジノフルオラン、2-ベンジルアミノ-6-N-メチル-2,4-ジメチルアニリノフルオラン、2-ベンジルアミノ-6-N-エチル-2,4-ジメチルアニリノフルオラン、2-ベンジルアミノ-6-N-メチル-p-トルイジノフルオラン、2-ベンジルアミノ-6-N-エチル-p-トルイジノフルオラン、2-ジ-p-メチルベンジルアミノ-6-N-エチル-p-トルイジノフルオラン、2-α-フェニルエチルアミノ-6-N-エチル-p-トルイジノフルオラン、2-メチルアミノ-6-N-メチルアニリノフルオラン、2-メチルアミノ-6-N-エチルアニリノフルオラン、2-メチルアミノ-6-N-プロピルアニリノフルオラン、2-エチルアミノ-6-N-メチル-p-トルイジノフルオラン、2-メチルアミノ-6-N-メチル-2,4-ジメチルアニリノフルオラン、2-エチルアミノ-6-N-エチル-2,4-ジメチルアニリノフルオラン、2-ジメチルアミノ-6-N-メチルアニリノフルオラン、2-ジメチルアミノ-6-N-エチルアニリノフルオラン、2-ジエチルアミノ-6-N-メチル-p-トルイジノフルオラン、2-ジエチルアミノ-6-N-エチル-p-トルイジノフルオラン、2-ジプロピルアミノ-6-N-メチルアニリノフルオラン、2-ジプロピルアミノ-6-N-エチルアニリノフルオラン、2-アミノ-6-N-メチルアニリノフルオラン、2-アミノ-6-N-エチルアニリノフルオラン、2-アミノ-6-N-プロピルアニリノフルオラン、2-アミノ-6-N-メチル-p-トルイジノフルオラン、2-アミノ-6-N-エチル-p-トルイジノフルオラン、2-アミノ-6-N-プロピル-p-トルイジノフルオラン、2-アミノ-6-N-メチル-p-エチルアニリノフルオラン、2-アミノ-6-N-エチル-p-エチルアニリノフルオラン、2-アミノ-6-N-プロピル-p-エチルアニリノフルオラン、2-アミノ-6-N-メチル-2,4-ジメチルアニリノフルオラン、2-アミノ-6-N-エチル-2,4-ジメチルアニリノフルオラン、2-アミノ-6-N-プロピル-2,4-ジメチルアニリノフルオラン、2-アミノ-6-N-メチル-p-クロロアニリノフルオラン、2-アミノ-6-N-エチル-p-クロロアニリノフルオラン、2-アミノ-6-N-プロピル-p-クロロアニリノフルオラン、2,3-ジメチル-6-ジメトルアミノフルオラン、3-メチル-6-N-エチル-p-トルイジノフルオラン、2-クロロ-6-ジエチルアミノフルオラン、2-ブロモ-6-ジエチルアミノフルオラン、2-クロロ-6-ジプロピルアミノフルオラン、3-クロロ-6-シクロヘキシルアミノフルオラン、3-ブロモ-6-シクロヘキシルアミノフルオラン、2-クロロ-6-N-エチル-N-イソアミルアミノフルオラン、2-クロロ-3-メチル-6-ジエチルアミノフルオラン、2-アニリノ-3-クロロ-6-ジエチルアミノフルオラン、2-o-クロロアニリノ-3-クロロ-6-シクロヘキシルアミノフルオラン、2-m-トリフロロメチルアニリノ-3-クロロ-6-ジエチルアミノフルオラン、2-2,3-ジクロロアニリノ-3-クロロ-6-ジエチルアミノフルオラン、1,2-ベンゾ-6-ジエチルアミノフルオラン、1,2-ベンゾ-6-N-エチル-N-イソアミルアミノフルオラン、1,2-ベンゾ-6-ジブチルアミノフルオラン、1,2-ベンゾ-6-N-メチル-N-シクロヘキシルアミノフルオラン、1,2-ベンゾ-6-N-エチル-N-トルイジノフルオラン、2-アニリノ-3-メチル-6-N-2-エトキシプロピル-N-エチルアミノフルオラン、2-p-クロロアニリノ-6-N-n-オクチルアミノフルオラン、2-p-クロロアニリノ-6-N-n-パルミチルアミノフルオラン、2-p-クロロアニリノ-6-ジ-n-オクチルアミノフルオラン、2-ベンゾイルアミノ-6-N-エチル-p-トルイジノフルオラン、2-o-メトキシベンゾイルアミノ-6-N-メチル-p-トルイジノフルオラン、2-ジベンジルアミノ-4-メチル-6-ジエチルアミノフルオラン、2-ジベンジルアミノ-4-メトキシ-6-N-メチル-p-トルイジノフルオラン、2-ジベンジルアミノ-4-メチル-6-N-エチル-p-トルイジノフルオラン、2-α-フェニルエチルアミノ-4-メチル-6-ジエチルアミノフルオラン、2-p-トルイジノ-3-t-ブチル-6-N-メチル-p-トルイジノフルオラン、2-o-メトキシカルボニルアミノ-6-ジエチルアミノフルオラン、2-アセチルアミノ-6-N-メチル-p-トルイジノフルオラン、3-ジエチルアミノ-6-m-トリフロロメチルアニリノフルオラン、4-メトキシ-6-N-エチル-p-トルイジノフルオラン、2-エトキシエチルアミノ-3-クロロ-6-ジブチルアミノフルオラン、2-ジベンジルアミノ-4-クロロ-6-N-エチル-p-トルイジノフルオラン、2-α-フェニルエチルアミノ-4-クロロ-6-ジエチルアミノフルオラン、2-N-ベンジル-p-トリフロロメチルアニリノ-4-クロロ-6-ジエチルアミノフルオラン、2-アニリノ-3-メチル-6-ピロリジノフルオラン、2-アニリノ-3-クロロ-6-ピロリジノフルオラン、2-アニリノ-3-メチル-6-N-エチル-N-テトラヒドロフルフリルアミノフルオラン、2-メシジノ-4’,5’-ベンゾ-6-ジエチルアミノフルオラン、2-m-トリフロロメチルアニリノ-3-メチル-6-ピロリジノフルオラン、2-α-ナフチルアミノ-3,4ベンゾ-4’-ブロモ-6-N-ベンジル-N-シクロヘキシルアミノフルオラン、2-ピペリジノ-6-ジエチルアミノフルオラン、2-N-n-プロピル-p-トリフロロメチルアニリノ-6-モルフォリノフルオラン、2-ジ-N-p-クロロフェニル-メチルアミノ-6-ピロリジノフルオラン、2-N-n-プロピル-m-トリフロロメチルアニリノ-6-モルフォリノフルオラン、1,2-ベンゾ-6-N-エチル-N-n-オクチルアミノフルオラン、1,2-ベンゾ-6-ジアリルアミノフルオラン、1,2-ベンゾ-6-N-エトキシエチル-N-エチルアミノフルオラン、ベンゾロイコメチレンブルー、2-[3,6-ビスジエチルアミノ]-6-o-クロロアニリノキサンチル安息香酸ラクタム、2-[3,6-ジエチルアミノ]-9-o-クロロアニリノキサンチル安息香酸ラクタム、3,3-ビスp-ジメチルアミノフェニル-フタリド、3、3-ビスp-ジメチルアミノフェニル-6-ジメチルアミノフタリド別名クリスタルバイオレットラクトン、3,3-ビス-p-ジメチルアミノフェニル-6-ジエチルアミノフタリド、3,3-ビス-p-ジメチルアミノフェニル-6-クロロフタリド、3,3-ビス-p-ジブチルアミノフェニルフタリド、3-2-メトキシ-4-ジメチルアミノフェニル-3-2-ヒドロキシ-4,5-ジクロロフェニルフタリド、3-2-ヒドロキシ-4-ジメチルアミノフェニル-3-2-メトキシ-5-クロロフェニルフタリド、3-2-ヒドロキシ-4-ジメトキシアミノフェニル-3-2-メトキシ-5-クロロフェニルフタリド、3-2-ヒドロキシ-4-ジメチルアミノフェニル-3-2-メトキシ-5-ニトロフェニルフタリド、3-2-ヒドロキシ-4-ジエチルアミノフェニル-3-2-メトキシ-5-メチルフェニルフタリド、3-2-メトキシ-4-ジメチルアミノフェニル-3-2-ヒドロキシ-4-クロロ-5-メトキシフェニルフタリド、3,6-ビスジメチルアミノフルオレンスピロ9,3’-6’-ジメチルアミノフタリド、3-1-エチル-2-メチルインドール-3-イル-3-2-エトキシ-4-ジエチルアミノフェニル-4-アザフタリド、3-1-オクチル-2-メチルインドール-3-イル-3-2-エトキシ-4-ジエチルアミノフェニル-4-アザフタリド、3-1-エチル-2-メチルインドール-3-イル-3-2-エトキシ-4-ジエチルアミノフェニル-7-アザフタリド、3,3-ビス2-エトキシ-4-ジエチルアミノフェニル-4-アザフタリド、3,3-ビス2-エトキシ-4-ジエチルアミノフェニル-7-アザフタリド、6’-クロロ-8’-メトキシ-ベンゾインドリノ-スピロピラン、6’-ブロモ-2’-メトキシ-ベンゾインドリノ-スピロピラン等が挙げられる。この可逆性感熱発色組成物は、加熱温度および/または加熱後の冷却速度の違いにより、相対的に発色した状態と消色した状態を形成しうるものであり、はじめ消色状態Aにある組成物を昇温していくと、溶融し始める温度T1で発色が起こり、溶融発色状態Bとなる。溶融発色状態Bから急冷すると、発色状態のまま室温に下げることができ、固まった発色状態Cとなる。この発色状態が得られるかどうかは、溶融状態からの降温の速度に依存しており、徐冷では降温の過程で消色が起き、はじめと同じ消色状態Aあるいは急冷発色状態Cより相対的に濃度の低い状態が形成される。一方、急冷発色状態Cをふたたび昇温していくと、発色温度より低い温度T2で消色が起きDからE、ここから降温するとはじめと同じ消色状態Aに戻る。実際の発色温度、消色温度は、用いる顕色剤と発色剤の組合せにより変化するので、目的に合わせて選択できる。また、溶融発色状態の濃度と急冷したときの発色濃度は、必ずしも一致するものではなく、異なる場合が多い。たとえば、加熱された溶融状態Bでは、ほとんど発色していないが、急冷するとその過程で発色が起こり、結果的に室温で安定な発色状態Cが形成できる組成物もある。この組成物では、溶融状態から急冷して得た発色状態Cは、顕色剤と発色剤が分子どうしで接触反応しうる状態で混合された状態である。この状態は顕色剤と発色剤が凝集して発色を保持した状態であり、この凝集構造の形成により発色が安定化していると考えられる。一方、消色状態は両者が相分離した状態である。この状態は少なくとも一方の化合物の分子が集合してドメインを形成したり結晶化したりした状態であり、凝集あるいは結晶化することにより発色剤と顕色剤が分離して安定化した状態であると考えられる。多くの場合、両者が相分離し顕色剤が結晶化することによってより完全な消色が起きる。溶融状態から徐冷による消色および発色状態からの昇温による消色は、いずれもこの温度で凝集構造が変化し、相分離や顕色剤の結晶化が起きている。この組成物を可逆性感熱記録媒体として用いる場合、発色記録の形成はサーマルヘッドなどによりいったん溶融混合する温度に加熱し、急冷すればよい。また、消色は加熱状態から徐冷する方法と発色温度よりやや低い温度に加熱する方法の二つである。しかし、これらは両者が相分離したり、少なくとも一方が結晶化する温度に一時的に保持したりするという意味で同じである。発色状態の形成で急冷するのは、この相分離温度または結晶化温度に保持しないようにするためである。ここにおける急冷と徐冷はひとつの組成物に対して相対的なものであり、その境界は発色剤と顕色剤の組合せにより変化する。この組成物中の発色剤と顕色剤の割合は、使用する化合物の組合せにより適切な範囲が変化するが、おおむねモル比で発色剤1に対し顕色剤が0.1から20の範囲であり、好ましくは0.2から10の範囲である、この範囲より顕色剤が少なくても多くても発色状態の濃度が低下し、実用に適さない。この可逆性感熱記録媒体は、支持体上に前記の組成物を主成分として含む記録層を設けたものである。支持体としては紙、樹脂フィルム、合成紙、金属箔、ガラスまたはこれらの複合体などであり、記録層を保持できるものであればよい。支持体には、磁気記録層や可逆性のない感熱記録層など、他の記録層が形成されていても良く、ICチップ例えばDRAM素子、CPUDRAM素子等が埋め込まれて入れもよい。記録層は上記記録層の発色―消色性組成物が存在していればどのようなものでもよいが、一般的にはバインダー樹脂中に発色剤と顕色剤が細かく均一に分散した状態が用いられる。発色剤と顕色剤は個々に粒子を形成していてもよいが、より好ましくは複合された粒子として分散された状態を形成する。これは発色剤と顕色剤をいったん溶融したり溶解したりすることによって達成できる。このような記録層の形成は、各材料をそれぞれ溶剤中で分散溶解したのち混合した液、あるいは各材料を混合して溶剤中で分散または溶解した液を支持体上に塗布し、乾燥することによって行なわれる。発色剤と顕色剤はマイクロカプセル中に内包して用いることもできる。この可逆性感熱記録媒体には、必要に応じて記録層の塗布特性や発色消色特性を改善したり制御したりするための添加剤を用いることができる。これらの添加剤には、たとえば分散剤、界面活性剤、導電剤、充填剤、滑剤、酸化防止剤、光安定化剤、紫外線吸収剤、発色安定化剤、消色促進剤などがある。記録層の形成に用いられるバインダー樹脂としては、たとえばポリ塩化ビニル、ポリ酢酸ビニル、塩化ビニル酢酸ビニル共重合体、エチルセルロース、ポリスチレン、スチレン系共重合体、フェノキシ樹脂、ポリエステル、芳香族ポリエステル、ポリウレタン、ポリカーボネート、ポリアクリル酸エステル、ポリメタクリル酸エステル、アクリル酸系共重合体、マレイン酸系共重合体、ポリビニルアルコール、変性ポリビニルアルコール、ヒドロキシエチルセルロース、カルボキシメチルセルロース、デンプン類などがある。これらのバインダー樹脂の役割は、組成物の各材料が記録消去の熱印加によって片寄ることなく均一に分散した状態を保つことにある。したがって、バインダー樹脂には耐熱性の高い樹脂を用いることが好ましい。たとえば、熱、紫外線、電子線などで、バインダー樹脂を架橋させてもよい。架橋可能なる樹脂、すなわち硬化性樹脂としては、たとえば架橋剤およびこの架橋剤と反応する活性基を有する樹脂の組合せであり、熱、電子線、紫外線等により架橋硬化できる樹脂である。熱硬化で用いられる樹脂は、たとえばフェノキシ樹脂、ポリビニルブチラール樹脂、セルロースアセテートプロピオネート、セルロースアセテートブチレートなど、水酸基、カルボキシル基など架橋剤と反応する基を持つ樹脂、または水酸基、カルボキシル基などを持つモノマーとそれ以外のモノマーを共重合した樹脂がある。共重合樹脂には、たとえば塩ビ系、アクリル系、スチレン系などの樹脂があり、具体的には塩化ビニル-酢酸ビニル-ビニルアルコール共重合体、塩化ビニル-酢酸ビニル-ヒドロキシプロピルアクリレート共重合体、塩化ビニル-酢酸ビニル-無水マレイン酸共重合体等が例示できる。熱架橋の架橋剤としては、たとえばイソシアネート類、アミン類、フェノール類、エポキシ化合物等が挙げられる。たとえば、イソシアネート類としては、イソシアネート基を複数持つポリイソシアネート化合物であり、具体的にはヘキサメチレンジイソシアネートHDI、トルエンジイソシアネートTDI、キシリレンジイソシアネートXDI等、およびこれらのトリメチロールプロパンなどによるアダクトタイプ、ビュレットタイプ、イソシアヌレートタイプおよびブロック化イソシアネート類等が挙げられる。架橋剤の樹脂に対する添加量としては、樹脂中の含まれる活性基の数に対する架橋剤の官能基の比が0.01~2.0が好ましく、これ以下では熱強度が不足してしまい、またこれ以上添加すると発色消色特性に悪影響をおよぼす。またさらに、架橋促進剤としてこの種の反応に用いられる触媒を用いてもよい。架橋促進剤としては、たとえば1,4-ジアザービシクロ2,2,2オクタンなどの3級アミン類、有機すず化合物などの金属化合物などが挙げられる。次に、電子線および紫外線硬化の際に用いられるモノマーとしては、たとえば以下のものが挙げられる。単官能性モノマーの例メタクリル酸メチル、メタクリル酸エチル、メタクリル酸n-ブチル、メタクリル酸i-ブチル、メタクリル酸t-ブチル、メタクリル酸2-エチルヘキシル、メタクリル酸ラウリル、メタクリル酸トリデシル、メタクリル酸ステアリル、メタクリル酸シクロヘキシル、メタクリル酸ベンジル、メタクリル酸、メタクリル酸2-ヒドロキシエチル、メタクリル酸2-ヒドロキシプロピル、メタクリル酸ジメチルアミノエチル、メタクリル酸ジメチルアミノエチルメチルクロライド塩、メタクリル酸ジエチルアミノエチル、メタクリル酸グリシジル、メタクリル酸テトラヒドロフルフリル、メタクリル酸アリル、ジメタクリル酸エチレングリコール、ジメタクリル酸トリエチレングリコール、ジメタクリル酸テトラエチレングリコール、ジメタクリル酸1,3-ブチレングリコール、ジメタクリル酸1,6-ヘキサンジオール、トリメタクリル酸トリメチロールプロパン、メタクリル酸2-エトキシエチル、2-エチルヘキシルアクリレート、2-エトキシエチルアクリレート、2-エトキシエトキシエチルアクリレート、2-ヒドロキシエチルアクリレート、2-ヒドロキシプロピルアクリレート、ジシクロペンテニルエチルアクリレート、N-ビニルピロリドン、酢酸ビニル等。2官能性モノマーの例1,4-ブタンジオールジアクリレート、1,6-ヘキサンジオールジアクリレート、1,9-ノナンジオールジアクリレート、ネオペンチルグリコールジアクリレート、テトラエチレングリコールジアクリレート、トリプロピレングリコールジアクリレート、ポリプロピレングリコールジアクリレート、ビスフェノールAエチレンオキサイド付加物ジアクリレート、グリセリンメタクリレートアクリレート、ネオペンチルグリコールのプロピレンオキサイド2モル付加物のジアクリレート、ジエチレングリコールジアクリレート、ポリエチレングリコール400ジアクリレート、ヒドロキシピバリン酸とネオペンチルグリコールのエステルのジアクリレート、2,2-ビス4-アクリロキシジエトキシフェニルプロパン、ネオペンチルグリコールジアジペートのジアクリレート、ヒドロキシピバリン酸ネオペンチルグリコールのε-カプロラクトン付加物のジアクリレート、2-2-ヒドロキシ-1,1-ジメチルエチル-5-ヒドロキシメチル-5-エチル-1,3-ジオキサンジアクリレート、トリシクロデカンジメチロールジアクリレート、トリシクロデカンジメチロールジアクリレートのε-カプロラクトン付加物、1,6-ヘキサンジオールのグリシジルエーテルのジアクリレート等。多官能性モノマーの例トリメチロールプロパントリアクリレート、グリセリンプロピレンオキサイド付加アクリレート、トリスアクリロイルオキシエチルフォスフェート、ペンタエリスリトールアクリレート、トリメチロールプロパンのプロピレンオキサイド3モル付加物のトリアクリレート、ジペンタエリスリトールポリアクリレート、ジペンタエリスリトールのカプロラクトン付加物のポリアクリレート、プロピオン酸ジペンタエリスリトールトリアクリレート、ヒドロキシピバルアルデヒド変性ジメチロールプロパントリアクリレート、プロピオン酸ジペンタエリスリトールのテトラアクリレート、ジトリメチロールプロパンテトラアクリレート、プロピオン酸ジペンタエリスリトールのペンタアクリレート、ジペンタエリスリトールヘキサアクリレート、ジペンタエリスリトールヘキサアクリレートのε-カプロラクトン付加物等。オリゴマーの例;ビスフェノールA-ジエポキシアクリル酸付加物等。また、紫外線を用いて架橋させる場合には、次のような光重合開始剤、光重合促進剤を用いる。光重合開始剤の例としては、イソブチルベンゾインエーテル、イソプロピルベンゾインエーテル、ベンゾインエチルエーテル、ベンゾインメチルエーテル等のベンゾインエーテル類;1-フェニル-1,2-プロパンジオン-2-o-エトキシカルボニルオキシム等のα-アシロキシムエステル;2,2-ジメトキシ-2-フェニルアセトフェノン、ベンジル、ヒドロキシシクロヘキシルフェニルケトン等のベンジルケタール類;ジエトキシアセトンフェノン、2-ヒドロキシ-2-メチル-1-フェニルプロパン-1-オン等のアセトフェノン誘導体;ベンゾフェノン、1-クロロチオキサントン、2-クロロチオキサントン、イソプロピルチオキサントン、2-メチルチオキサントン、2-クロロベンゾフェノン等のケトン類が挙げられる。これらの光重合開始剤は、単独でまたは2種類以上併用して使用される。添加量としてはモノマーまたはオリゴマー1重量部に対して0.005~1.0重量部が好ましく、さらに好ましくは0.01~0.5重量部である。光重合促進剤としては、芳香族系の第3アミンや脂肪族系アミンがある。具体的には、p-ジメチルアミノ安息香酸イソアミルエステル、p-ジメチルアミノ安息香酸エチルエステル等が挙げられる。これらの光重合促進剤は、単独でまたは2種類以上併用して使用される。添加量としては光重合開始剤1重量部に対して0.1~5重量部が好ましく、さらに好ましくは0.3~3重量部である。紫外線照射の際の光源としては、水銀ランプ、メタルハライドランプ、ガリウムランプ、水銀キセノンランプ、フラッシュランプなどがあるが、前記した光重合開始剤および光重合促進剤の紫外線吸収波長に対応した発光スペクトルを有する光源を使用すればよい。また、紫外線照射条件としては、樹脂を架橋させるために必要な照射エネルギーに応じてランプ出力、搬送速度を決めればよい。また、電子線照射装置としては、照射面積、照射線量などの目的に応じて走査形、非走査形いずれかを選べば良く、照射条件としては樹脂を架橋するのに必要な線量に応じて、電子流、照射幅、搬送速度を決めれば良い。このような可逆性感熱記録媒体は、基本的に支持体上に上記の記録層が設けられたものであるが、記録媒体としての特性を向上するため、保護層、接着層、中間層、アンダーコート層、バックコート層などを設けることができる。サーマルヘッドを用いた印字では、熱と圧力のため記録層の表面が変形し、いわゆる打痕ができる場合がある。これを防止するため、表面に保護層を設けることが好ましい。保護層には、ポリビニルアルコール、スチレン無水マレイン酸共重合体、カルボキシ変性ポリエチレン、メラミン-ホルムアルデヒド樹脂、尿素-ホルムアルデヒド樹脂のほか、紫外線硬化樹脂および電子線硬化樹脂などが使用できる。また、保護層中には紫外線吸収剤などの添加剤を含有させることができる。記録層と保護層の接着性向上、保護層の塗布による記録層の変質防止、保護層中の添加剤の記録層への移行を防止する目的で、両者の間に中間介在層を設けることも好ましい。また、記録層の上に設置される保護層、中間介在層には酸素透過性の低い樹脂を用いることが好ましい。記録層中の発色剤および顕色剤の酸化を防止または低減することが可能になる。また、印加した熱を有効に利用するため、支持体と記録層の間に断熱性のアンダーコート層を設けることができる。断熱層は、有機または無機の微小中空体粒子を、バインダー樹脂を用いて塗布することにより形成できる。支持体と記録層の接着性の改善や支持体への記録層材料の浸透防止を目的としたアンダーコート層を設けることもできる。中間介在層、アンダーコート層には、前記の記録層用の樹脂と同様の樹脂を用いることができる。また、保護層、中間介在層、記録層およびアンダーコート層には、炭酸カルシウム、炭酸マグネシウム、酸化チタン、酸化ケイ素、水酸化アルミニウム、カオリン、タルクなどのフィラーを含有させることができる。その他、滑剤、界面活性剤、分散剤などを含有させることもできる。このような可逆性感熱記録媒体を用いて発色画像を形成させるためには、いったん発色温度以上に加熱したのち急冷されるようにすればよい。具体的には、たとえばサーマルヘッドやレーザー光で短時間加熱すると記録層が局部的に加熱されるため、直ちに熱が拡散し急激な冷却が起こり、発色状態が固定できる。一方、消色させるためには適当な熱源を用いて比較的長時間加熱し冷却するか、発色温度よりやや低い温度に一時的に加熱すればよい。長時間加熱すると記録媒体の広い範囲が昇温し、その後の冷却は遅くなるため、その過程で消色が起きる。この場合の加熱方法には、熱ローラー、熱スタンプ、熱風などを用いてもよいし、サーマルヘッドを用いて長時間加熱してもよい。記録層を消色温度域に加熱するためには、例えばサーマルヘッドへの印加電圧やパルス幅を調節することによって、印加エネルギーを記録時よりやや低下させればよい。この方法を用いれば、サーマルヘッドだけで記録消去ができ、いわゆるオーバーライトが可能になる。もちろん、熱ローラ、熱スタンプによって消色温度域に加熱して消去することもできる。また、このような可逆性感熱記録媒体は、必要に応じ、1層あるいは多層の着色層を記録媒体の全面もしくは一部分に設けても良く、これらの着色層上にさらに保護層を設けていても良い。このとき着色層および保護層は、繰り返し耐久性を満足するものが好ましい。また、保護層は着色層を覆っていれば良く、着色層が記録媒体の一部分に設けられている場合には着色層を覆う部分だけでも良く、記録媒体全体を覆っていても良い。また、可逆性感熱記録媒体の表面および裏面の最上層が具備すべき特性としては、前記の繰り返し耐久性に加え、搬送性、耐指紋性などの汚れ付着物に対する耐性、印字装置のクリーニング性などが挙げられる。また、可逆性感熱記録媒体は任意の形状に加工することができ、また、粘着剤などを介して他の媒体に貼り付けることもできる。[受容層溶解膨潤成分]インクジェット被記録材料の場合、基質にインク受容層を設けるとすると、ほとんどの場合、基質表面との強固な接着性を得るため、また、印字されたインクによるビーデイング防止、ブリーデイング防止の観点から、ラテックスと称する親水性高分子材料又は本来疎水性高分子材料の水系エマルジョン塗工液多量の強力な乳化剤;界面活性による本来水不溶性樹脂の強制的な乳化物が用いられてきた。多量の強力な乳化剤の使用による弊害は既に知られている。水溶性樹脂塗工液を稀に用いたときには、構成する樹脂と化学結合可能な官能基を有する架橋剤で架橋反応処理されてきた。従来技術においては、主に、強固な接着性出現が考慮され、水又は水系液体を付与することによる受容層の削除を志向したものでないから当然ではある。例えばメチロール化合物ジメチロールメラミン、トリメチロールメラミン等のメチロール化メラミン、ジメチロール化尿素、メラミン-ホルムアルデヒド樹脂等、イソシアネート化合物、アルデヒド化合物グリオキザール、グルタルアルデヒド等、エポキシ化合物ポリエチレングリコールジグリシジルエーテル、ポリプロピレングリコールジグリシジルエーテル、ソルビトールポリグリシジルエーテル、ソルビタンポリグリシジルエーテル、ポリグリセロールポリグリシジルエーテル等、アジリジン化合物等が用いられ、具体的には、水溶性樹脂がポリビニルアルコールやメチルセルロースなどの水酸基を有する樹脂である場合、メチロール化合物、イソシアネート化合物例えば4,4’-ジフェニルメタンジイソシアネート融点39°C、4,4’-メチレンビスシクロヘキシルイソシアネート融点45°C、トリスp-イソシアネートフェニルチオフォスフェイト、トリスp-イソシアネートフェニルメタン、トリメチロールプロパンのトリレンジイソシアネート3付加物、分子内に親水性基を有する脂肪族ポリイソシアネート等、アルデヒド化合物、エポキシ化合物が、ポリアクリル酸などのカルボキシル基を有する樹脂である場合、イソシアネート化合物、エポキシ化合物、アジリジン化合物等の架橋剤により、架橋処理されてきた。これに対し本発明では対照的に、画像材料除去液の供給により溶解又は膨潤する未硬化水溶性高分子材料を主成分として含有するものである。ここで、主成分とは、乾燥重量で60以上であることを意味する。後程詳述されるように、本発明における被記録媒体の受容層は、本発明の目的を損なわない範囲で、無機微粒子、有機微粒子、少量の界面活性剤、酸化防止剤、レベリング剤等々の各種副成分を所望により含有することができる。本発明の被記録材料の受容層に一部含有する水溶性高分子材料は、それ自体成膜性があり、基材の接着性に優れるが、画像材料除去液の供給により、溶解又は膨潤して基材との接着性を減少するものである。本発明の受容層に一部含有する水溶性樹脂としては分子中にカルボキシル基、水酸基、シアノ基、アミノ基、アミド基、チオール基、スルホン酸基等の親水性基、エーテル結合などの親水性部位を持つ水溶性樹脂、例えばポリエステル、メチルセルロース、ポリアクリル酸、ポリシアノアクリレート、カルボキシメチルセルロース、ヒドロキシエチルセルロース、アルギン酸、マンナン、ポリビニルピロリドン、ポリアクリルアミド、ジアセトンアクリルアミド、ポリオキシアルキレングリコール、ポリビニルアルコール等が挙げられる。好ましくはポリエステル、メチルセルロース、ポリアクリル酸を使用することができ、カルボキシル基、水酸基を多く持つポリエステル、ポリアクリル酸が特に好ましく、分子量が500~100000、好ましくは800~50000のものがよい。最も好ましいものはポリエステルである。このようなポリエステルは、例えば、鎖状構造のポリカルボン酸例えばマレイン酸、フマル酸、シトラコン酸、イタコン酸等の不飽和ポリカルボン酸、琥珀酸、アジピン酸、アゼライン酸、セバチン酸、フタル酸、イソフタル酸、テレフタル酸、テトラヒドロフタル酸、エンドメチレンテトラヒドロフタル酸、ヘキサヒドロフタル酸、アントラセン-マレイン酸付加物、ロジン-マレイン酸付加物等の不飽和ポリカルボン酸由来の部位-CORCO-と、鎖状ジヒドロキシ化合物例えばエチレングリコール、プロピレングリコール、1,4-ブタンジオール、1,3-ブタンジオール、2,3-ブタンジオール、ジエチレングリコール、ジプロピレングリコール、トリエチレングリコール、ペンタンジオール-1,5、へキサンジオール-1,6、ネオペンチルグリコール、ビスフェノールA、水素化ビスフェノールA、ビスフェノールF、ビスフェノールA-エチレンオキサイド付加物、ビスフェノールF-エチレンオキサイド付加物、グリセリン、ペンタエリスリトール、ペンタエリスリトールジアリルエーテル、トリメチレングリコール、フエニルグリシジルエーテル等の鎖状ポリオール由来の部位-OR‘O-を有する鎖状骨格のポリエステルを含む。特に、ポリオールとポリカルボン酸部位のいずれかが脂肪族のもので他方が芳香族のものすなわち、-COArCO-ORO-Arは2価の芳香族基、Rは2価の脂肪族含有基の構造単位を含む形のもの、例えばフタル酸、イソフタル酸、テレフタル酸のような芳香族ジカルボン酸と、ポリオールとしての例えばエチレングリコール、ジエチレングリコール、プロピレングリコール、1,4-ブタンジオール、1,3-ブタンジオール、2,3-ブタンジオール、ジプロピレングリコール、トリエチレングリコール、ペンタンジオール-1,5、へキサンジオール-1,6のような脂肪族ジオールとの縮重合体の形のものがより好ましく用いられる。又は、例えばマレイン酸、フマル酸、シトラコン酸、イタコン酸、琥珀酸、アジピン酸、アゼライン酸、セバチン酸のような脂肪族ジカルボン酸と、ポリオールとしてのビスフェノールA、ビスフェノールF、ビスフェノールS、ビスフェノールH、4,4’-ジヒドロキシビフエニル、エチレンオキサイドの付加比率が比較的少ないジヒドロキシ化合物1モル当りエチレンオキサイド60モル以下これらビスフェノールのエチレンオキサイド付加物との縮重合体の形のものすなわち、-CORCO-OArO-Arは2価の芳香族基、Rは2価の脂肪族含有基の形の構造単位を含むものがより好ましく用いられる。うち、酸価5mg/KOH~150mg/KOHのものが殊によい。このような水溶性高分子材料の多くは、市販品として入手することができ、例えば水溶性ポリエステルとしては、互応化学工業株社製のプラスコートZ-211、プラスコートZ-446、プラスコートZ-561、プラスコートZ-687以上、無溶剤、ソープフリーのタイプ、プラスコートZ-565、プラスコートZ-690、プラスコートZ-880、プラスコートZ-3310、プラスコートRZ-105、プラスコートRZ-570以上、有機溶剤液、ソープフリーのタイプ、プラスコートZ-730、プラスコートZ-735以上、反応性タイプ、プラスコートFR-550、プラスコートFR-627以上、無溶剤でノニオン性界面活性剤含有タイプ等を挙げることができるが、これらはほんの1例であって、むろん、本発明はこれらに限ったものではない。このような水溶性高分子材料は水性媒体100重量部に対して0~40重量部、好ましくは0~30重量部溶解させて用いるのが適当である。[受容層インク受容成分]本発明における被記録媒体のインク受容成分の役割は、インクジェット記録ヘッドから送られてきたインク滴を、ビーデイング、ブリーデイングなしに好適に受容し画像形成するためのものと言う点では、通常のインクジェットにおける光沢記録紙のインク受容層と本質的に大きな差異はない。しかし、従来は通常、そのためのインク着色料を吸収する多量の無機微粒子、有機微粒子とこれらを固定するための少量のバインダー樹脂を含む塗工液を塗工、乾燥することにより形成していた。これに対し本発明においては、後程の画像材料例えばインクジェットインクの着色料除去処理過程で、通水性を有するものであることが必要で、かつ、通常のインクジェットにおける光沢記録紙のインク受容層の場合よりも、無機微粒子、有機微粒子添加量は零または非常に少なく、材料のほとんどは樹脂であることが好ましい点で、従来のインク受容層とは技術思想を異にする。インク吸収のためのBET表面積の比較的大きい微粒子の添加量は、控え目バインダー樹脂100部当たり、50部以下、好ましくは30部以下、より好ましくは25部以下であることが好ましい。以下、本発明におけるインク受容成分について詳細に説明する。本発明におけるインク受容成分は、着色料を含むインクジェット記録用インク液を吸収、受容するための微粒子を含んでいてもよい樹脂材料を含み、更に所望により、安定剤、分散剤、増粘剤、消泡剤、酸化防止剤、湿潤剤、紫外線吸収剤、耐水化剤等の各種の助剤を配合した水溶液あるいは水系のエマルジョンからなる塗工剤の塗工層として形成してもよい。バインダー樹脂は、例えば微粒子に超微細なシリカを併用する場合には、添加しないでも済ませることができるが一方、このような受容成分は、除去液の通過性に問題がある場合がある。微粒子フィラーとしては、例えば天然シリカ、炭酸カルシウム、アルミナ、擬ベーマイト、コロイダルアルミナ、アルミナ水和物など公知のものが用いられる。特にアルミナ水和物、シリカ、コロイダルシリカなどが好ましい。合成シリカ、炭酸カルシウム、硫酸バリウム、硫酸カルシウム、酸化チタン、酸化亜鉛、炭酸亜鉛、サチンホワイト、ケイソウ土、珪酸カルシウム、コロイダルシリカ、珪酸アルミニウム、珪酸マグネシウム、アルミナ等の無機質顔料、プラスチックピグメント、尿素樹脂顔料、メラミン樹脂顔料等の有機質顔料、有機/無機複合系顔料等が挙げられる。これらの微粒子は、インク画像受容成分中で空隙状に構成されてインク着色料を吸着し、インクの滲みを防止することができる。更にインク受容成分中には、特にインクの定着作用を有する染料固着剤、例えば、ジシアン系やアミン系の重縮合物、ポリカチオン系の重合物、付加重合物、共重合物等を含有させることにより、インクの流れ出し防止作用が有効に奏されるインク受容成分にするのがよい。インク受容成分に使用するバインダー成分としての樹脂は、インクに対する親和性、透過性又は膨潤性を有する水溶性のもの又は親水性ラテックスが好ましく、例えばポリビニルアルコール、澱粉及び澱粉誘導体、メチルセルロース、ポリアクリル酸、カルボキシメチルセルロース、ヒドロキシエチルセルロース、ポリビニルピロリドン、ポリアクリルアミド、ジアセトンアクリルアミド等が使用でき、また水性ラテックスエマルジョンとしては、塩化ビニル-酢酸ビニル系、塩化ビニル-アクリル系、塩化ビニル-塩化ビニリデン系、塩化ビニリデン-アクリル系、SBR系、NBR系などのラテックス、これらの2元以上の共重合体のラテックス、例えばSBR系/NBR系混合物や塩化ビニル-アクリル系/酢酸ビニル系混合物などのラテックスが挙げられる。本発明において、これらは受容層の主成分であり、微粒子重量は、1/3以下、好ましくは1/5以下である。受容層を基材上にコートするには、上記溶解又は膨潤成分及びインク受容成分の両者を含む高分子材料を含む受容層塗工液をまたはこれを水又は適当水系液に溶解させた溶液を塗布乾燥する溶剤塗布法や溶融塗布法等で行うことができる。溶解又は膨潤成分としては、水溶性または親水性のポリウレタンやポリエステルなどの樹脂を水に溶解または分散した樹脂液使用することができ、溶解又は膨潤成分と、インク受容成分を混合したものを基材上にコートする。このような樹脂液は市販されており、これらを用いると、水又は親水性有機溶剤を使用することなく塗膜を形成できるという利点がある。このため、製造時の安全性を向上することができる。水性溶媒を使用する場合、少量10以下、好ましくは7以下の界面活性剤を添加しておくと受容層を塗布するのが容易になる使用しなくてもよい。界面活性剤としては、アニオン性、カチオン性、ノニオン性等の各種の界面活性剤が使用でき、特に制約はない。また受容層には通水性を上げるために必要に応じてカチオン性界面活性剤等の帯電防止処理を施しても良い。帯電防止剤は受容層を形成する材料に添加しても良いし、受容層を形成した後に、適当な溶媒に溶解分散させたものを塗布するようにしてもよい。さらに、受容層の劣化防止のため、紫外線吸収剤や酸化防止剤を含有させることができる。紫外線吸収剤や酸化防止剤の添加量は5重量以下であることが好ましい。上記塗布法による受容層の膜厚は、0.5~ら170μm程度、好ましくは2.5~80μm、より好ましくは、2.5~75μm程度である。厚さが0.5μm未満では塗布ムラによる未コート部分ができやすくなったり、皮膜化したときの耐水性、耐磨耗性、耐候性などの耐環境性、加工上の効果が十分でない恐れがあったりするので好ましくない。また、170μmを超えると、被記録材の強度、耐熱性等に問題が生じる恐れがある。インク吸収用微粒子粉末の粒径は、特に制限するものではないが、画像の品位、被記録材料被表面の風合いから、平均粒径は1~18μm、好ましくは2~10μmとなるようにする。粒径の測定は、コールターカウンターモデルTA-IIコールターエレクトロニクス社製により測定した。平均粒径は数平均のメジアン径で表す。また、受容層を形成するために、緻密な層とはならないが一定の機械的強度を持つ程度には微粉末のBET吸収性能を損なわないような条件で層形成することが好ましい。[インクジェットインク及びインクジェット記録]本発明におけるインクジェットインクは、親水性液媒体中に着色料および所望により添加される他の補助材料を含むものである。着色料は通常のインクジェットインクに含まれる各種染料及び顔料でありうる。また、使用されるインク組成物の溶媒としては、アセトン、メチルエチルケトン、シクロヘキサノン等のケトン類;メタノール、エタノール、イソプロパノール等のアルコール類;セロソルブ、ブチロセロソルブ等のエーテル類;エチレングリコール、ジエチレングリコール、トリエチレングリコール、プロピレングリコール、ヘキシレングリコール等のアルキレングリコール類;エチレングリコールメチルエーテル、ジエチレングリコールメチルエーテル、トリエチレングリコールモノメチルエーテル、ジエチレングリコールエチルエーテル、トリエチレングリコールモノエチルエーテル等の多価アルコールのアルキルエーテル類;グリセリン、ポリエチレングリコール、ポリプロピレングリコール等のポリアルキレングリコール類;N-メチル-2-ピロリドン、1,3-ジメチル-2-イミダゾリジノン等の含窒素複素環式ケトン類;イオン交換水などが挙げられ、これらの2種以上を混合して使用することも可能である。このようなインク組成物は着色料0.1~20重量及び上記の溶媒99.9~80重量からなることが好ましい。このインク組成物は、更に必要に応じて、電動度調整材、界面活性剤、消光剤、分散剤、防腐剤等の添加剤を含有することができる。上記の電導度調整剤としては、硝酸リチウム、亜硝酸リチウム、亜硫酸アンモニウム、蟻酸アンモニウム、酢酸アンモニウム、ハロゲン化リチウム、チオシアン酸ソーダ等を挙げることができる。更に、上記の界面活性剤、消光剤、分散剤、防腐剤等はインク組成物に通常用いられているものである。このようなインク組成物はそれらの添加剤をインク組成物の0.1~5重量の量で含有することができる。このインク組成物は、インク印刷法に適応した特性をもっているものであり、そのため該組成物の粘度は1~10センチポイズ20°C、表面張力が20~60ダイン/cm、比抵抗が200~3000Ωcm、比重が0.8~1.2の範囲内にあることが望ましい。このようなインク組成物を調製する際には、各成分を混合攪拌した後、使用するジェットプリンタのノズル径の、例えば、約1/10以下のポアーサイズを有するフィルターを用いてその混合物を濾過し、精製することが好ましい。このようなインク組成物は、従来公知のジェットプリンタを用いて印刷用基材上に印字することができる。このようなジェットプリンタとしては、例えば、荷電量制御方式、インクオンディマンド方式、バブルジェット登録商標方式、サーマルヘッドによりインクを噴出される方式のもの等がある。インクジェット印刷されたインクは、常温~数百°Cで乾燥することにより、乾燥被膜を形成する。[画像材料除去液及び除去処理]本発明における画像材料除去液は、水または水に少量10以下、好ましくは5以下の界面活性剤を含む水性液であることができる。このような画像材料除去液は、加温されたものであってもよい。このような画像材料除去液は、ディップコート、ロールコート、スプレーコート、転写コート、噴射ノズルコート、流下コート等種々の付与態様で被記録材表面に付与することができ、また、除去液が水であるときは水蒸気の形で噴出し、被記録材料表面を曝すことができる。そして次に又は除去液付与と同時に、被記録材表面に付与された画像材料除去液は、拭布、ブラシ等の擦掃手段により画像保持面を擦掃する擦掃処理で、除去され、而して、受容層の膨潤→ブラッシング等による物理的摺擦→乾燥過程を経る記録材料の除去方法に好適に使用でき、リサイクル可能となる。インク受容成分と膨潤又は溶解成分が別々の層として塗工されていてこのような過程に被記録材を適用する場合、ブラッシング等による物理的摺擦力は非常に大きいため、表層自体の膨潤時の強度が弱ければ、ブラッシング等の摺擦力によって表層が剥離しやすくなるが、本発明では、インク受容成分と膨潤又は溶解成分が混合されているため、画像材料ごと完全に除去することができる一方、被記録材を傷つけることなく回収することができる。以下、図面を参照してさらに詳細に説明する。図1は、本発明における被画像記録媒体の1例を示す図である。この例において被画像記録媒体は、耐水性ある基質3上に本発明の受容層1が設けられており、このような被画像記録媒体における画像形成材料4の一部は受容層1表面に付着し、他の一部は受容層1の内部まで浸透している。受容層1表面に存在する画像形成材料4はともかくとして、受容層1の内部まで浸透した画像形成材料4は、前述のように除去し難いものであるが、本発明によれば完全に除去することができる。図2は、被画像記録媒体基質3が可逆的感熱記録媒体である場合の例を示しており、図3は、裏面を感熱記録層とする可逆的感熱記録媒体が被画像記録媒体基質3である場合の例を示しており、図4は、バック塗工層33を有する可逆的感熱記録媒体が被画像記録媒体基質3である場合の1例を示している。本発明における被画像記録媒体の基質3は、このように、耐水性あるものであれば、どのようなものであってもかまわない。図5は、本発明の被記録材料の画像消去方法を実施するのに適した画像消去装置の1例を示す。本発明の被記録材料の画像消去方法は、被記録材料の画像保持面に水又は水性液からなる画像材料除去液を供給する除去液供給処理と、該被記録材料の画像保持面を擦掃する擦掃処理を有するが、これら処理は同時に進行してもよいが、この例の装置においては逐次遂行される。図に示される画像消去装置50において、被記録材料は、搬送ローラ対51により装置内に搬送され、画像材料除去液付与箇所で画像材料除去液槽52内の除去液中に一部が浸漬された液汲上ローラ53から供給される除去液が液付与ローラ54により画像材料を有する画像受容層面に付与され、受容層が膨潤される。過剰の液はスキーズローラ55と液付与ローラ54との間で除かれる。次に被記録材料は、擦掃処理に導かれ、保持ローラ対56と保持ローラ対57で保持された状態でブラシローラ58によりブラッシングされ、膨潤した受容層が除去される。しかし、本発明においては、ブラッシングに代え、織布等による拭払であってもよい。図中、符号59は、ブラシローラ58に付いたペースト状の屑を除去するためのブラシクローニングベルトである。その後、この例においては、被記録材料は、残った受容層材料をより完全に除去するため、バックアップローラ60の助けのもとで表面掃掻ブレ-ド61により屑材料が掻き取られて、トレー63上に排出されるが、このような表面掃掻ブレ-ド61は、本発明において必要不可欠ではない。図6は、本発明の被記録材料の画像消去方法を実施するのに適した画像消去装置の別の1例を示すものであり、前記例においては、除去液の供給付与が、液塗布によるもののであったのに対し、この例においては、除去液が加圧され液噴射ノズル65から被記録材料表面に噴射される。液噴射ノズル65は複数のノズルヘッドからなるノズルアレイであってもよく、また、スリット式の噴射ヘッドであってもよい。図7は、本発明の被記録材料の画像消去方法を実施するのに適した画像消去装置のさらに別の1例を示すものであり、この例は、除去液の供給付与と表面掃掻が同時に行われる液噴射孔付きブラシ66であって、円筒状の回転ブラシ基体表面67に放射状に植毛されたブラシ毛列68と、このブラシ毛列68間に穿孔された除去液噴射用孔ノズル孔のアレイ69からなる。以下、本発明を実施例によりさらに具体的に説明するが、本発明は、この実施例にむろん限定されるものではない。各例中、部及びは、別段の断りないかぎり重量基準の部及びを表わす。[被記録材料1の製造][iインク受容層の形成]表面に感熱可逆記録層ロイコ染料を有し、裏面にPETシートを貼付してなる可逆性感熱記録媒体株リコー製RECO-Viewを基質3とし、その裏面PETシート側にインク受容層1として水溶性ポリエステル樹脂、互応化学製プラコートZ-221にRY-2活性剤添加量1000ppm0.1を添加した溶液と、プロテインパウダー出光テクノファイン製水溶性材料WR-452の吸水性を活かした水溶性インク受容材料をそれぞれ50、50混合し不揮発成分比67:33、その溶液を、ワイヤーバーを用いて、ウエット膜厚80μmドライ膜厚25μm塗布して受容層3を塗工し、ドライヤーにて溶液が固化するまで乾燥させ、被記録材1を得た。[ii水性インクの画像形成材料による記録]このようにして得られた被記録材1に、リコー製インクジェットプリンターGX3300により、印字し、印字材料として高粘度顔料インクのGELJETビスカスインクを添付画像で印字した。[iii画像形成材料の除去]該被記録材料のサンプルの印字表面に、ブラシをノズル先端に有するスチーム洗浄機ケルヒャー社製スチームクリーナーSC1002を用い、100°Cの水蒸気を噴射しながら先端のブラシでサンプルの印字部分をこすった。すると、インク受容層1に水が吸収され、層材料水溶性ポリエステル樹脂は膨潤、溶解し、インク受容層1のプロテインパウダー出光テクノファイン製水溶性材料WR-452も水蒸気から液化した水に完全に溶解した排水液状態となり、20秒後RECO-Viewの裏面PETシート側に塗布された受容層3およびインク4は除去され、被記録材料の基質感熱記録媒体の状態に戻った。この基質は、可逆性感熱記録媒体としてバージンの可逆性感熱記録媒体と遜色ない画像が得られるものであることを、リコー製の感熱記録機かんばんサイズ用プリンターRP-Kを用いた印字処理の結果により確認した。また、この基質上に、再度、前記、インク受容層の形成処理を施し、前記水性インクの画像形成材料による記録を行うことにより、非記録材料は完全に初期状態に戻ったことを確認した。実施例1のiii画像形成材料の除去で用いたスチーム洗浄機の替わりに、水を含ませた綿の布で、実施例1で用いた被記録材料のサンプルの印字表面を擦った以外は、実施例1と同様な操作を繰り返した。すると、インク受容層1およびインク4は完全に除去され、初期の被記録材基質可逆性感熱記録媒体の状態に戻ったことが、同様な操作により確認された。実施例1のiii画像形成材料の除去で用いたスチーム洗浄機の替わりに、水を含ませた発泡ウレタンスポンジローラで、実施例1で用いた被記録材料のサンプルの印字表面を擦った以外は、実施例1と同様な操作を繰り返した。すると、インク受容層1およびインク4は完全に除去され、初期の被記録材基質可逆性感熱記録媒体の状態に戻ったことが、同様に確認された。これら3つの例の比較の結果、水の温度は高い方実施例1の方が早く除去できること、しかし、実施例2、3の場合もインク受容層1およびインク4が完全に除去されること、が同様に確認された。実施例1のiii画像形成材料の除去で用いたスチーム洗浄機の替わりに、消しゴムで、実施例1で用いた被記録材料のサンプルの印字表面を擦った以外は、実施例1と同様な操作を繰り返した。すると、インク受容層1およびインク4は完全に除去され、初期の被記録材基質可逆性感熱記録媒体の状態に戻ったことが、同様に確認された。"